СЫРЬЕВАЯ СМЕСЬ ДЛЯ ПОЛУЧЕНИЯ СТРОИТЕЛЬНОГО МАТЕРИАЛА
CRUDE MIXTURE FOR PRODUCING STRUCTURAL MATERIAL

Изобретение относится к области получения искусственных материалов, которые могут быть использованы в строительстве.
Известна сырьевая смесь для получения строительного материала (искусственного песчаника), содержащая, вес.ч.: кварцевый песок (с зернами не крупнее 2 мм) 30-36; глинистый материал (каолин, бентонит, лесс) 2-3; натриевое жидкое стекло 38-42; вспученный перлитовый песок (с зернами не крупнее 2 мм) 23-26 [1]. Выдержку в растворе хлористого кальция изделий, изготовленных из такой смеси, проводят в течение 12-24 ч.
Задача изобретения состоит в сокращении продолжительности выдержки изделий, изготовленных из смеси.
Технический результат достигается тем, что сырьевая смесь для получения строительного материала с выдерживанием его в растворе хлористого кальция, содержащая песок, глинистый материал, натриевое жидкое стекло, дополнительно включает молотый, до прохождения через сетку №008, туф вулканический, а в качестве песка - вулканический песок при следующем соотношении компонентов, вес.ч.: вулканический песок 53-54; глинистый материал 2-3; натриевое жидкое стекло 30-34; молотый туф вулканический 10-14.
В таблице приведены составы сырьевой смеси для получения строительного материала.
Таблица
Компоненты
Состав, вес.ч.
1
2
3
Вулканический песок
53
53,5
54
Глинистый материал
3
2,5
2
Натриевое жидкое стекло
34
32
30
Молотый туф вулканический
10
12
14
3
В составе смеси может быть использован любой глинистый материал (бентонит, лесс, каолин); используют любой туф вулканический (базальтовый, андезитовый, липаритовый); используют натриевое жидкое стекло с плотностью 1,3-1,5 г/см и силикатным модулем 3-3,5; используют вулканический песок - рыхлый продукт, состоящий из частиц застывшей лавы.
Компоненты дозируют в требуемых количествах и смешивают. Из полученной смеси прессуют материал, который (сразу после формования, не давая подсохнуть на воздухе) помещают в раствор хлористого кальция и выдерживают в нем в течение 8-10 ч. Для приготовления раствора на 1 л воды берут 300 г хлористого кальция. Прочность полученного материала при сжатии составит 6-8 МПа.
Источники информации
RU №2430052, 2011.